(57)【要約】  本開示の放熱部材は、絶縁性の第１壁部と、該第１壁部に対向して位置する第２壁部と、前記第１壁部と前記第２壁部との間に位置する第３壁部と、前記第１壁部と前記第２壁部と前記第３壁部とに囲まれた流路と、前記第１壁部の外表面に位置する導電層と、第１壁部の内表面に位置する、空隙を有する第１金属層と、を有する。また、本開示の電子装置は、上記構成の放熱部材と、該放熱部材の導電層に位置する電子部品とを有する。
2020158739.tif 000002
【特許請求の範囲】
【請求項１】
絶縁性の第１壁部と、
該第１壁部に対向して位置する第２壁部と、
前記第１壁部と前記第２壁部との間に位置する第３壁部と、
前記第１壁部と前記第２壁部と前記第３壁部とに囲まれた流路と、
前記第１壁部の外表面に位置する導電層と、
前記第１壁部の内表面に位置する、空隙を有する第１金属層と、を有している、放熱部材。
【請求項２】
前記第１金属層は、第１金属粒子と、第２金属粒子と、を有しており、
前記空隙は、前記第１金属粒子と前記第２金属粒子との間に位置する、請求項１に記載の放熱部材。
【請求項３】
前記第１金属層は、さらに第３金属粒子を有しており、
前記第１金属層は、前記第１金属粒子と、前記第３金属粒子との間に溶着部を有している、請求項２に記載の放熱部材。
【請求項４】
前記第１壁部は、セラミックスからなる、請求項１乃至請求項３のいずれかに記載の放熱部材。
【請求項５】
前記第１金属層および前記第１壁部の前記内表面の間に位置する接合層を備える、請求項１乃至請求項４のいずれかに記載の放熱部材。
【請求項６】
前記接合層は、金属またはガラスからなる、請求項５に記載の放熱部材。
【請求項７】
前記接合層は、多孔質セラミックスからなる、請求項５に記載の放熱部材。
【請求項８】
前記第１金属粒子および前記第２金属粒子が、酸化膜で覆われている、請求項２乃至請求項７のいずれかに記載の放熱部材。
【請求項９】
前記第１金属層は、前記導電層の直下に位置する、請求項１乃至請求項８のいずれかに記載の放熱部材。
【請求項１０】
前記第１壁部は、前記流路側に突出した突起部を有し、
前記第１金属層は、前記突起部の頂面に位置する、請求項１乃至請求項９のいずれかに記載の放熱部材。
【請求項１１】
前記第１金属層は、前記突起部を全て覆っている、請求項１０に記載の放熱部材。
【請求項１２】
請求項１乃至請求項１１のいずれかに記載の放熱部材と、該放熱部材の前記導電層に位置する電子部品とを有する電子装置。
【発明の詳細な説明】
【技術分野】
【０００１】
本開示は、放熱部材およびこれを備える電子装置に関する。
【背景技術】
【０００２】
鉄道車両等には、大電力用の電子装置が用いられている。このような電子装置としては、例えば、ＩＧＢＴ（Insulated Gate Bipolar Transistor）のような半導体素子等の電子部品を備えたインバータ等が知られている。【０００３】
ここで、大電力用の電子装置では、スイッチング損失および導通損失等による電子部品の発熱量が膨大となることから、電子部品を冷却するための放熱部材を備えている（例えば、特許文献１を参照）。
【先行技術文献】
【特許文献】
【０００４】
【特許文献１】特開２００２−９３９７５号公報
【発明の概要】
【０００５】
本開示の放熱部材は、絶縁性の第１壁部と、該第１壁部に対向して位置する第２壁部と、前記第１壁部と前記第２壁部との間に位置する第３壁部と、前記第１壁部と前記第２壁部と前記第３壁部とに囲まれた流路と、前記第１壁部の外表面に位置する導電層と、第１壁部の内表面に位置する、空隙を有する第１金属層を有する。
【０００６】
また、本開示の電子装置は、上記構成の放熱部材と、該放熱部材の導電層に位置する電子部品とを有する。
【図面の簡単な説明】
【０００７】
【図１】本開示の電子装置の一例である。
【図２】図１に示すＡ−Ａ’線の断面図の一例である。
【図３】図２に示すＳ部における拡大図の一例である。
【図４】図２に示すＳ部における拡大図の一例である。
【図５】図１に示すＡ−Ａ’線の断面図の一例である。
【発明を実施するための形態】
【０００８】
本開示の放熱部材および電子装置について、図面を参照しながら、以下に詳細に説明する。
【０００９】
まず、本開示の放熱部材１０は、図１および図２に示すように、第１壁部１と、第１壁部１に対向して位置する第２壁部２と、第１壁部１と第２壁部２との間に位置する第３壁部３と、第１壁部１と第２壁部２と第３壁部３とに囲まれた流路４と、第１壁部１の外表面１ａに位置する導電層５と、を備える。
【００１０】
ここで、第１壁部１は絶縁性であり、例えば、セラミックス、ガラス、樹脂等で構成されていてもよい。また、第２壁部２および第３壁部３は、絶縁性である必要はなく、どのような材質で構成されていても構わないが、第１壁部１の熱膨張係数に近似させる観点からは、第１壁部１と同じ材質で構成されていてもよい。
【００１１】
また、図１では、流路４の流入口８および流出口９が第１壁部１に開口している例を示しているが、これに限定されるものではなく、流入口８および流出口９は、第１壁部１ではなく、第２壁部２または第３壁部３に開口していてもよいことは言うまでもない。
【００１２】
また、流路４は、冷却媒体（以下、冷媒と記載する。）が流すものであり、冷媒は液体または気体であってもよい。ここで、液体の冷媒としては、純水またはフッ素系の液体等であってもよく、これらに防錆剤が添加されたものであってもよい。
【００１３】
また、導電層５は、電気を流すことにより、電極、配線または端子として機能するものであり、導電層５に電子部品７を載置することで、本開示の電子装置２０となる。
【００１４】
ここで、導電層５を構成する材質は、導電性を有するならば、どのような材質であっても構わなく、例えば、銅またはアルミニウム等であってもよい。
【００１５】
また、電子部品７としては、半導体素子以外に、昇華型サーマルプリンタヘッドまたはサーマルインクジェットプリンタヘッド用の発熱素子、ペルチェ素子、コンデンサ等を用いることができる。
【００１６】
そして、本開示の放熱部材１０は、第１壁部１の内表面１ｂに位置する第１金属層６を有する。これにより、電子部品７から生じた熱が、導電層５および第１壁部１を介して第１金属層６に伝達され、第１金属層６と流路４を流れる冷媒とで熱交換されることによって放熱される。
【００１７】
ここで、本開示の放熱部材１０における第１金属層６は、図３および図４に示すように、第１金属層６は、第１金属粒子１１ａと、第２金属粒子１１ｂと、を有していてもよい。空隙１６は、第１金属粒子１１ａと第２金属粒子１１ｂとの間に位置していてもよい。このような構成を満足していることから、第１金属層６が緻密である場合と比較して、第１金属層６が流路４を流れる冷媒と接触する表面積が増加し、放熱を効率よく行なうことができる。よって、本開示の放熱部材１０は、電子部品７を効率よく冷却することができる。また、本開示の電子装置２０は、本開示の放熱部材１０を備えることから、信頼性に優れる。
【００１８】
また、図３および図４に示すように、第１金属粒子１１ａおよび第２金属粒子１１ｂの形状は、例えば、球状、粒状、ウィスカ状または針状であってもよい。第１金属粒子１１ａおよび第２金属粒子１１ｂがウィスカ状または針状である場合は、第１金属粒子１１ａおよび第２金属粒子１１ｂは屈曲していてもよい。第１金属粒子１１ａおよび第２金属粒子１１ｂは角部を有していてもよい。また、第１金属粒子１１ａおよび第２金属粒子１１ｂが球状または粒状である場合、第１金属粒子１１ａおよび第２金属粒子１１ｂの長手方向の長さは０．５μｍ以上２００μｍ以下であってもよい。第１金属粒子１１ａおよび第２金属粒子１１ｂがウィスカ状または針状である場合、繊維径は１μｍ以上１００μｍ以下であってもよく、長さが１００μｍ以上５ｍｍ以下であってもよい。
【００１９】
図３においては、第１金属粒子１１ａおよび第２金属粒子１１ｂが粒状である。図４においては、第１金属粒子１１ａおよび第２金属粒子１１ｂがウィスカ状である。
【００２０】
ここで、放熱層６の粗密性の指標としては気孔率を用いればよく、放熱層６の気孔率は、例えば、１０％以上９０％以下である。ここで、放熱層６の気孔率は、例えば、アルキメデス法を用いて測定することで算出すればよい。
【００２１】
また、図３および図４に示すように、第１金属層６は、第３金属粒子１１ｃを有していてもよい。第１金属層６は、第１金属粒子１１ａと、第３金属粒子１１ｃとの間に溶着部１４を有していてもよい。第１金属粒子１１ａと第３金属粒子１１ｃとが単に接するのではなく、溶着しているため、第１金属粒子１１ａと第３金属粒子１１ｃとの間で熱が伝わりやすい。そのため、第１金属層６全体として高い熱伝導効率を有する。したがって放熱部材１０は、高い信頼性を有する。
【００２２】
また、第１金属層６の材質は、金属であればよいが、例えば、ステンレス、アルミニウムまたは銅であってもよい。なお、これらの熱膨張係数は、一般的に、ステンレスが１０〜１８ｐｐｍ程度、アルミニウムが２３ｐｐｍ程度、銅が１６．７ｐｐｍ程度である。
【００２３】
また、本開示の放熱部材１０における第１壁部１は、セラミックスからなってもよい。このような構成を満足するならば、耐熱性および機械的強度に優れ、放熱部材１０としての信頼性を向上させることができる。ここで、第１壁部１を構成するセラミックスとしては、アルミナ質セラミックス、アルミナ−ジルコニア複合セラミックス、窒化アルミニウム質セラミックス、窒化珪素質セラミックス等であればよい。
【００２４】
特に、セラミックスの中でも窒化珪素質セラミックスで第１壁部１を構成すれば、本開示の放熱部材１０の放熱特性は向上する。
【００２５】
ここで、窒化珪素質セラミックスとは、セラミックスを構成する全成分１００質量％のうち、窒化珪素を７０質量％以上含有するものである。そして、第１壁部１を構成する材質は、以下の方法により確認することができる。まず、Ｘ線回折装置（ＸＲＤ）を用いて測定し、得られた２θ（２θは、回折角度である。）の値をＪＣＰＤＳカードで同定する。次に、ＩＣＰ発光分光分析装置（ＩＣＰ）または蛍光Ｘ線分析装置（ＸＲＦ）を用いて、各成分の定量分析を行なう。ここで、ＸＲＤにおいて、窒化珪素の存在が確認され、ＩＣＰまたはＸＲＦで測定した珪素（Ｓｉ）の含有量から窒化珪素（Ｓｉ3Ｎ4）に換算した含有量が７０質量％以上であれば、窒化珪素質セラミックスである。なお、他のセラミックスについても同様である。
【００２６】
なお、金属の熱膨張係数は、セラミックスの熱膨張係数に比べて大きいものの、空隙を有する第１金属層６で構成されていることから、緻密な第１金属層に比べて熱膨張が小さい。よって、セラミックスからなる第１壁部１と空隙を有する第１金属層６とは、熱膨張差が小さく、熱膨張差に起因して発生する応力が小さい。そのため、電子部品７の発熱に伴う加熱および冷却が繰り返されても、第１壁部１における第１金属層６に近い部分に掛かる応力は小さく、第１壁部１に亀裂が生じにくい。
【００２７】
なお、セラミックスの熱膨張係数は、一般的に、アルミナ質セラミックスが７．２ｐｐｍ程度、窒化アルミニウム質セラミックスが４．６ｐｐｍ程度、窒化珪素質セラミックスが２．８ｐｐｍ程度、ジルコニア質セラミックスが１０．０ｐｐｍ程度であり、アルミナ−ジルコニア複合セラミックスの場合では、７〜１０ｐｐｍ程度である。
【００２８】
また、第２壁部２および第３壁部３は、第１壁部１とは異なるセラミックスで構成されていてもよい。例えば、第１壁部１を窒化珪素質セラミックスで構成し、第２壁部２および第３壁部３を炭化珪素質セラミックスで構成すれば、炭化珪素質セラミックスは窒化珪素質セラミックスよりも熱伝導率が高いことから、第１壁部１、第２壁部２および第３壁部３を全て窒化珪素質セラミックスで構成する場合に比べて、耐久性を維持しつつ、放熱性を向上させることができる。また、第１壁部１を窒化珪素質セラミックスで構成し、第２壁部２および第３壁部３をアルミナ質セラミックスで構成すれば、アルミナ質セラミックスは窒化珪素質セラミックスに比べて製造コストが安いことから、放熱部材１０を安価に製造することができる。
【００２９】
また、第２壁部２および第３壁部３は、第１壁部１よりも密度が小さくてもよい。このような構成を満足するならば、耐久性を維持しつつ、放熱部材１０を軽量化することができる。例えば、第１壁部１を窒化珪素質セラミックス（約３．３ｇ／ｃｍ3）で構成するならば、金属であればアルミニウム（約２．７ｇ／ｃｍ3）、樹脂であればポリイミド樹脂（約１．４ｇ／ｃｍ3）、セラミックスであればコージライト質セラミックス（約２．５ｇ／ｃｍ3）で第２壁部２および第３壁部３を構成することで、第２壁部２および第３壁部３の密度が第１壁部１よりも小さくなる。
【００３０】
また、本開示の放熱部材１０は、図３および図４に示すように、第１金属層６および第１壁部１の内表面１ｂの間に位置する接合層１２を備えていてもよい。このような構成を満足するならば、第１金属層６が第１壁部１から剥がれにくくなるとともに、熱膨張差に起因して発生する応力を接合層１２が緩和し、第１壁部１に亀裂が生じにくくなる。よって、本開示の放熱部材１０は、長期間に亘って使用することが可能となる。なお、接合層１２の平均厚みは、例えば、１μｍ以上０．５ｍｍ以下であってもよい。
【００３１】
また、本開示の放熱部材１０における接合層１２は、金属またはガラスからなってもよい。ここで、金属としては、例えば、ニッケル、白金、ＳＵＳ、アルミニウムまたは銅等であり、ガラスとしては、例えば、ホウ硅酸系ガラスまたは珪酸系ガラス等であればよい。このような構成を満足するならば、接合層１２により、第１金属層６と第１壁部１とが強固に接合され、第１金属層６が第１壁部１から剥がれにくくなる。
【００３２】
または、本開示の放熱部材１０における接合層１２は、多孔質セラミックスからなってもよい。ここで、多孔質セラミックスとしては、例えば、第１壁部１がセラミックスで構成されるならば、第１壁部１と同じ成分のものであればよい。このような構成を満足するならば、多孔質である接合層１２の内部に第１金属層６を構成する第１金属粒子１１ａ、第２金属粒子１１ｂまたは第３金属粒子１１ｃが入り込むことで、第１金属層６と接合層１２とが強固に接合される。また、第１壁部１がセラミックスである場合には、第１壁部１と接合層１２とはどちらもセラミックスであることから、第１壁部１と接合層１２とが強固に接合される。よって、第１金属層６が第１壁部１から剥がれにくくなる。
【００３３】
また、図３に示すように、本開示の放熱部材１０における第１金属粒子１１ａおよび第２金属粒子１１ｂは、酸化膜１５で覆われていてもよい。このような構成を満足するならば、第１金属層６を構成する第１金属粒子１１ａおよび第２金属粒子１１ｂと流路４を流れる冷媒とが化学反応することを抑制することができ、本開示の放熱部材１０を、長期間に亘って、安定し使用することが可能となる。また、第３金属粒子１１ｃは、酸化膜１５で覆われていてもよい。第１金属粒子１１ａ、第２金属粒子１１ｂまたは第３金属粒子１１ｃは、酸化膜１５で覆われていてもよい。このような構成を満足するならば、第１金属層６を構成する第１金属粒子１１ａ、第２金属粒子１１ｂまたは第３金属粒子１１ｃと流路４を流れる冷媒とが化学反応することを抑制することができ、本開示の放熱部材１０を、長期間に亘って、安定し使用することが可能となる。なお、酸化膜１５としては、第１金属粒子１１ａ、第２金属粒子１１ｂまたは第３金属粒子１１ｃを構成する金属の酸化物であってもよい。
【００３４】
また、本開示の放熱部材１０は、第１金属層６は、図２に示すように、導電層５の直下に位置してもよい。ここで、第１金属層６が導電層５の直下に位置するとは、図２に示すように、流路４の冷媒が流れる方向に対して直交する断面において、導電層５の直下にあたる領域Ｂ内に、少なくとも第１金属層６の一部が位置していることをいう。なお、第１金属層６が領域Ｂ内に完全に収まっていてもよいことは言うまでもない。このような構成を満足するならば、電子部品７から生じた熱が、導電層５および第１壁部１を介して第１金属層６に直ぐに伝達され、流路４を流れる冷媒に放熱されることから、本開示の放熱部材１０の冷却効率が向上する。
【００３５】
また、本開示の放熱部材１０における第１壁部１は、図５に示すように、流路４側に突出した突起部１３を有し、第１金属層６は、突起部１３の頂面に位置してもよい。ここで、突起部１３とは、第１壁部１の内表面１ｂから突出した部分である。また、第１壁部１の内表面１ｂを基準面としたとき、突起部１３の基準面からの高さは、例えば、０．２ｍｍ以上５ｍｍ以下であり、突起部１３の幅は突起部１３の高さよりも長くてもよい。そして、図５に示すように、突起部１３の断面形状は矩形であってもよい。また、突起部１３の頂面とは、突起部１３の頂点を含む面であり、第１壁部１の外表面１ａに平行な面のことである。
【００３６】
このような構成を満足するならば、突起部１３が存在しない場合に比べ、突起部１３分だけ表面積が増え、本開示の放熱部材１０の冷却効率を向上させることができる。
【００３７】
ここで、突起部１３は、第１壁部１と同じ材質で構成されていても構わないが、アルミニウムまたは銅で構成されるならば、突起部１３自体の伝熱性が向上し、本開示の放熱部材１０の冷却効率を向上させることができる。
【００３８】
また、本開示の放熱部材１０における第１金属層６は、図５に示すように、突起部１３を全て覆っていてもよい。ここで、突起部１３を全て覆っているとは、突起部１３が外部に露出しないように、突起部１３の表面が全て第１金属層６に覆われていることをいう。
【００３９】
このような構成を満足するならば、導電層５および第１壁部１を介して、突起部１３に伝達された熱を効率よく第１金属層６に伝えることができ、本開示の放熱部材１０の冷却効率を向上させることができる。
【００４０】
次に、本開示の放熱部材およびこれを備える電子装置の製造方法の一例について説明する。ここでは、第１壁部の材質がセラミックスである場合を例に挙げて説明する。
【００４１】
まず、主成分となる原料（酸化アルミニウム、窒化珪素等）の粉末に、焼結助剤、バインダおよび溶媒等を添加して適宜混合して、スラリーを作製する。次に、このスラリーを用いて、ドクターブレード法で形成し、金型による打ち抜きやレーザー加工を施し、所望形状のグリーンシートとする。または、このスラリーを噴霧乾燥して、造粒された顆粒を得る。その後、この顆粒を圧延することで形成し、金型による打ち抜きやレーザー加工を施し、所望形状のグリーンシートとする。そして、このグリーンシートを焼成することで、第１壁部を得ることができる。なお、第１壁部に同じ材質の突起部を形成するならば、突起部となる部分をグリーンシートの積層により形成した後、焼成すればよい。
【００４２】
次に、第１壁部の表面上に導電層を形成する。導電層を形成する方法としては、接合する材料同士を密着させ加圧・加熱することで原子の拡散を促し接合する拡散接合法、銅板またはアルミニウム板等の金属板を直接貼り付ける直接接合法、チタン、ジルコニウム、ハフニウム、ニオブ等の活性金属を添加した銀または銅のろう材を介して金属板を接合するＡＭＢ（Active Metal Bonding）法、金属成分を主成分としたペーストを用いて形成する印刷法、チタンまたはクロムを下地層としスパッタリングで導電層を形成するスパッタ法、チタンやクロムを下地層とするか、または、微細な凹凸を形成した後に、導電層を形成するめっき法等を用いればよい。なお、突起部を銅またはアルミニウムで構成するならば、上記導電層と同じ形成方法で形成すればよい。
【００４３】
次に、導電層を形成した反対の第１壁部の表面に第１金属層を形成する。まず、第１壁部の表面に樹脂からなる所望形状のマスクを形成する。次に、例えば、ステンレス、アルミニウムまたは銅からなる複数の金属粒子を水等の液体に混合した混合液を用意し、このマスクによって形成された空間に流し込む。次に、これを乾燥させることで液体を蒸発させる。その後、焼失させるか溶剤を使用してマスクを除去し、所定の圧力で加圧した後、基体を加熱するか、超音波振動を与える。これにより、金属粒子同士を接合させることができ、第１金属粒子および第２金属粒子を溶着させることができる。これにより、空隙を有する第１金属層を得ることができる。また、第１金属粒子および第３金属粒子との間に溶着部を形成することができる。
【００４４】
なお、第１部材の表面に第１金属層を直接形成するのではなく、まず、第１部材の表面に接合層を形成した後、この接合層に第１金属層を形成してもよい。ここで、接合層は、金属、ガラスまたは多孔質セラミックスである。接合層が金属である場合、上記マスク形成後にスパッタ法を用いて形成するか、無電解めっき法やメタライズ法で形成すればよい。一方、接合層が、ガラスまたは多孔質セラミックスである場合、上記マスク形成前に接合層を形成すればよい。この場合、ガラス、多孔質セラミックスは、それぞれを主成分としたペーストを第１壁部の内表面に塗布し、熱処理することで形成すればよい。また、ガラス、多孔質セラミックスは絶縁性であるため、第１壁部の表面全てを覆うように形成しても構わない。なお、多孔質セラミックスは、第１壁部を構成するセラミックスと同じ成分のものであれば、容易に基体と接合される。
【００４５】
そして、接合層上に第１金属層を形成した後、基体を加熱することによって、接合層が、金属またはガラスならば、第１金属層に対して接合層が濡れることで接合される。また、接合層が多孔質セラミックスならば、第１金属層を構成する第１金属粒子、第２金属粒子または第３金属粒子が多孔質セラミックス内に入り込むことで接合される。なお、接合層が金属ならば、接合層および第１金属層に電気を流すことで、接合層の金属と第１金属層を構成する第１金属粒子、第２金属粒子または第３金属粒子とを接合し、接合層と第１金属層とを接合させることもできる。
【００４６】
なお、第１金属層を別途準備し、表面上に予め形成しておいた接合層上に第１金属層を載置するか、第１金属層に接合層となるペーストを塗布した後に表面に載置し、基体を加熱することで第１金属層を有する基体を得てもよい。この場合、第１金属層は、以下の方法で予め作製しておく。まず、例えば、ステンレス、アルミニウムまたは銅からなる複数の金属粒子を水等の液体に混合した混合液を用意し、第１金属層の形状をした型に流し込む。次に、これを乾燥ささることで、液体を蒸発させる。次に、所定の圧力で加圧し、加熱するか、超音波振動を与えることにより、第１金属粒子および第２金属粒子を溶着させることができる。また、第１金属粒子および第３金属粒子との間に溶着部を形成することができる。そして、型から取り出せば、空隙を有する第１金属層を得る。
【００４７】
なお、第１金属層は、以下の方法で作製してもよい。まず、第１金属粒子、第２金属粒子または第３金属粒子とバインダとを混ぜ合わせた後に、メカプレス法により成型体を作製する。次に、この成形体を乾燥させることでバインダを蒸発させる。その後、加熱するか、超音波振動を与える。これにより、第１金属粒子および第２金属粒子を溶着させることができる。また、第１金属粒子および第３金属粒子との間に溶着部を形成することができる。これにより、空隙を有する第１金属層を得る。
【００４８】
なお、金属粒子を酸化膜で覆うためには、第１金属粒子、第２金属粒子または第３金属粒子に対して、強酸化剤による酸化処理、酸素雰囲気下での加熱処理、陽極酸化処理等を行なうことで、金属粒子の表面に不動態膜等の酸化膜を形成すればよい。
【００４９】
なお、第１壁部が突起部を有する場合、上述した方法で突起部に第１金属層を形成してもよい。
【００５０】
そして、導電層および第１金属層が形成された第１壁部と、第２壁部および第３壁部との間に接着剤を配し、熱処理を行なうことによって、本開示の放熱部材を得る。ここで、接着剤としては、例えば、シリコン系のろう材またはポリイミド系の接着剤を使用すればよい。
【００５１】
また、放熱部材の導電層上に、銀系のろう材、錫系の半田、金、銀、銅またはニッケル系のナノペースト等を配し、この上に電子部品を載置した後、熱処理を行なうことによって、本開示の電子装置を得ることができる。
【００５２】
なお、本開示は上述の実施形態に限定されるものではなく、本開示の要旨を逸脱しない範囲において種々の変更、改良等が可能である。
【符号の説明】
【００５３】
１：第１壁部
２：第２壁部
３：第３壁部
４：流路
５：導電層
６：第１金属層
７：電子部品
８：流入口
９：流出口
１０ａ、１０ｂ、１０：放熱部材
１１ａ：第１金属粒子
１１ｂ：第２金属粒子
１１ｃ；第３金属粒子
１２：接合層
１３：突起部
１４：溶着部
１５：酸化膜
１６：空隙
２０ａ、２０ｂ、２０：電子装置
【図１】
2020158739.tif 000003
【図２】
2020158739.tif 000004
【図３】
2020158739.tif 000005
【図４】
2020158739.tif 000006
【図５】
2020158739.tif 000007
【手続補正書】
【提出日】令和3年7月27日(2021.7.27)
【手続補正１】
【補正対象書類名】明細書
【補正対象項目名】００２０
【補正方法】変更
【補正の内容】
【００２０】
ここで、第１金属層６の粗密性の指標としては気孔率を用いればよく、第１金属層６の気孔率は、例えば、１０％以上９０％以下である。ここで、第１金属層６の気孔率は、例えば、アルキメデス法を用いて測定することで算出すればよい。
【手続補正２】
【補正対象書類名】明細書
【補正対象項目名】００４４
【補正方法】変更
【補正の内容】
【００４４】
なお、第１壁部の表面に第１金属層を直接形成するのではなく、まず、第１壁部の表面に接合層を形成した後、この接合層に第１金属層を形成してもよい。ここで、接合層は、金属、ガラスまたは多孔質セラミックスである。接合層が金属である場合、上記マスク形成後にスパッタ法を用いて形成するか、無電解めっき法やメタライズ法で形成すればよい。一方、接合層が、ガラスまたは多孔質セラミックスである場合、上記マスク形成前に接合層を形成すればよい。この場合、ガラス、多孔質セラミックスは、それぞれを主成分としたペーストを第１壁部の内表面に塗布し、熱処理することで形成すればよい。また、ガラス、多孔質セラミックスは絶縁性であるため、第１壁部の表面全てを覆うように形成しても構わない。なお、多孔質セラミックスは、第１壁部を構成するセラミックスと同じ成分のものであれば、容易に基体と接合される。
【手続補正３】
【補正対象書類名】特許請求の範囲
【補正対象項目名】全文
【補正方法】変更
【補正の内容】
【特許請求の範囲】
【請求項１】
絶縁性の第１壁部と、
該第１壁部に対向して位置する第２壁部と、
前記第１壁部と前記第２壁部との間に位置する第３壁部と、
前記第１壁部と前記第２壁部と前記第３壁部とに囲まれた流路と、
前記第１壁部の外表面に位置する導電層と、
前記第１壁部の内表面に位置する、空隙を有する第１金属層と、を有している、放熱部材。
【請求項２】
前記第１金属層は、第１金属粒子と、第２金属粒子と、を有しており、
前記空隙は、前記第１金属粒子と前記第２金属粒子との間に位置する、請求項１に記載の放熱部材。
【請求項３】
前記第１金属粒子および前記第２金属粒子が、酸化膜で覆われている、請求項２に記載の放熱部材。
【請求項４】
前記第１金属層は、さらに第３金属粒子を有しており、
前記第１金属層は、前記第１金属粒子と、前記第３金属粒子との間に溶着部を有している、請求項２または請求項３に記載の放熱部材。
【請求項５】
前記第１壁部は、セラミックスからなる、請求項１乃至請求項４のいずれかに記載の放熱部材。
【請求項６】
前記第１金属層および前記第１壁部の前記内表面の間に位置する接合層を備える、請求項１乃至請求項５のいずれかに記載の放熱部材。
【請求項７】
前記接合層は、金属またはガラスからなる、請求項６に記載の放熱部材。
【請求項８】
前記接合層は、多孔質セラミックスからなる、請求項６に記載の放熱部材。
【請求項９】
前記第１金属層は、前記導電層の直下に位置する、請求項１乃至請求項８のいずれかに記載の放熱部材。
【請求項１０】
前記第１壁部は、前記流路側に突出した突起部を有し、
前記第１金属層は、前記突起部の頂面に位置する、請求項１乃至請求項９のいずれかに記載の放熱部材。
【請求項１１】
前記第１金属層は、前記突起部を全て覆っている、請求項１０に記載の放熱部材。
【請求項１２】
請求項１乃至請求項１１のいずれかに記載の放熱部材と、該放熱部材の前記導電層に位置する電子部品とを有する電子装置。
【国際調査報告】
2020158739.tif 000008
2020158739.tif 000009
2020158739.tif 000010
2020158739.tif 000011